(57)【要約】【課題】本発明はインクジェット記録方式に適した記録材を提供することを目的としている。詳細には、溶剤インクを用いたインクジェット記録方式において、画像濃度が高く、発色性に優れた高画質な記録が可能であり、かつ耐候性が良好な記録材を提供することにある。【解決手段】不透明基材上に非水溶性粒子と樹脂から主に構成される多孔質構造のインク受容層を設けた記録材であって、非水溶性樹脂がエチレン酢酸ビニル共重合体を含有し、かつ、エチレン酢酸ビニル共重合体の赤外吸収スペクトルで認められるＣ＝Ｏによる波長１７４０ｃｍ−１付近の吸収ピーク高さ（Ｈａ）とＣ−Ｈによる波長１４６０ｃｍ−１付近の吸収ピーク高さ（Ｈｂ）の比（Ｈａ／Ｈｂ）が０を超え３以下であることを特徴とする記録材。【特許請求の範囲】
【請求項１】
不透明基材上に粒子と非水溶性樹脂から主に構成される多孔質構造のインク受容層を設けた記録材であって、非水溶性樹脂がエチレン酢酸ビニル共重合体を含有し、かつ、エチレン酢酸ビニル共重合体の赤外吸収スペクトルで認められるＣ＝Ｏによる波長１７４０ｃｍ−１付近の吸収ピーク高さ（Ｈａ）とＣ−Ｈによる波長１４６０ｃｍ−１付近の吸収ピーク高さ（Ｈｂ）の比（Ｈａ／Ｈｂ）が０を超え３以下であることを特徴とする記録材。
【請求項２】
前記のエチレン酢酸ビニル共重合体は、非水溶性樹脂に対し３０質量％以上含有されていることを特徴とする請求項１記載の記録材。
【請求項３】
前記粒子がシリカであることを特徴とする請求項１または２記載の記録材。
【請求項４】
前記粒子が平均粒径の異なる２種を含有することを特徴とする請求項１〜３のいずれかに記載の記録材。
【請求項５】
前記不透明基材は、全光線透過率が３０％以上であることを特徴とする請求項１〜４のいずれかに記載の記録材。
【請求項６】
前記不透明基材は、少なくとも１軸方向に延伸された、無機粒子を含有する白色ポリエステル系フィルムであることを特徴とする請求項１〜５のいずれかに記載の記録材。
【請求項７】
前記不透明基材は、少なくとも１軸に延伸された微細な空洞を含有する白色ポリエステル系フィルムであることを特徴とする請求項１〜６のいずれかに記載の記録材。
【請求項８】
不透明基材上に、水、粒子、及び非水溶性樹脂から主として構成される塗布液を塗布、乾燥して得られる多孔質構造のインク受容層を設けた請求項１〜６記載の記録材の製造方法であって、前記塗布液は固形分濃度が４０〜６０質量％であり、かつ粘度が５０〜３００ｃｐｓであることを特徴とする記録材の製造方法。
【請求項９】
前記塗布液の塗布量が６０〜２００ｇ／ｍ２であり、前記乾燥が１００〜１６０℃で風速５〜３０ｍ／秒の熱風下で初期乾燥する工程を含むことを特徴とする請求項８記載の記録材の製造方法。
【請求項１０】
請求項１〜７のいずれかに記載の記録材のインク受容層に、アルコール、グリコール、グリコールエーテル、酢酸エステル、ケトンから選ばれた少なくとも１種の溶剤、及び染料または顔料を含有する溶剤インクを用いてインクジェット方式で記録することを特徴とする記録物の製造方法。
【請求項１１】
前記溶剤がジプロピレングリコールモノメチルエーテルを含有することを特徴とする請求項１０記載の記録物の製造方法。
【発明の詳細な説明】
【技術分野】
【０００１】
本発明はインクジェット記録方式に適した記録材に関する。詳細には、溶剤インクを用いたインクジェット記録方式において、野外看板として用いた場合に画像濃度が高く、発色性に優れた高画質な記録が可能であり、かつ耐候性が良好な記録材に関する。
【背景技術】
【０００２】
近年、コンピューターの性能向上およびコンピューターの普及とともに、ハードコピー技術が急速に発達している。ハードコピーの記録方式としては、昇華転写記録方式、電子写真方式、インクジェット方式等の方式が知られている。
【０００３】
インクジェット方式によるプリンターは、ノズルから被記録紙に向けてインク液滴を高速で噴射する方式である。カラー化、小型化がしやすいこと、印字騒音が低いことから、オフィス、ホーム、パーソナルコンピューター等の端末として、近年急速に普及しつつある。更に、銀塩写真に迫る記録品質の向上、大型化の容易さから、大型看板、電飾看板等の産業分野への応用が期待されている。
【０００４】
インクジェット方式に使用されるインクとしては、水性染料インク、すなわち水或いは水と親水性溶剤の混合溶媒中に各種の水溶性染料を溶解し、必要に応じて各種の添加剤を混合したものが主流である。これは水性インクが色調の鮮やかな記録が可能であること、インクの粘度を調節しやすいこと、安全性の面で優位である為である。しかしながら、水性染料インクは水溶性染料を用いていることから耐水性、耐候性が劣るという欠点があり、それを改善した方策が各種提案されている（例えば、特許文献１〜６を参照）。しかしながら、野外で展示できる程のものではなく、表面に紫外線吸収性のラミネートフィルムを貼る必要がある。その為、コストが上昇する問題がある。
【特許文献１】特開昭５５−１５０３９６号公報
【特許文献２】特開昭５６−５８８６９号公報
【特許文献３】特開昭５６−７７１５４号公報
【特許文献４】特開昭５９−１９６２８５号公報
【特許文献５】特開昭６２−１４１１９４号公報
【特許文献６】特開平２−８０２７９号公報
【０００５】
水性染料インクの欠点を補う為に、水性顔料インク、すなわち、有機顔料、無機顔料を水或いは水と親水性溶剤との混合溶液に分散し、かつ必要に応じて各種の添加剤を添加したインクが提案されている。水性顔料インクを用いて記録した場合には、印刷後の記録材を十分に乾燥させれば完全な耐水性を得ることが可能であり、近年急激に使用されるようになりつつある。しかしながら、主溶剤として水を用いている為、顔料の濃度を高くできず、発色性、更には鮮やかさが劣ること、ヘッドノズルの目詰まりが発生しやすいことなどの欠点がある。
【０００６】
これらの諸問題を解決する方策として、油性インクが提案されている。油性インクとは、油溶性染料、有機顔料、無機顔料をパラフィン類等の溶剤に溶解もしくは分散したインクであり、水性染料インク、水性顔料インクと比較すると、染料、顔料の選択範囲が広がり耐候性、耐水性にすぐれた色材を選択できること、溶剤中に高濃度で溶解或いは分散できる為、高い画像濃度を実現できること、ヘッドの目詰まりが起こり難いこと、シートの吸水によるコックリングが生じ難いこと、インクの表面張力を低くすることが可能であり、高速に記録層に吸収されやすいこと等の利点がある。その為、高速印刷、高画質印刷、高耐候性を必要とする分野での水性インクの代替として有望視されている。しかしながら、印刷後の記録材中の溶剤の乾燥性が悪く、長時間乾燥する必要があり、各種のトラブルが発生などの欠点がある。
【０００７】
近年、水系インクと油性インクのそれぞれの問題点を両立目的で、溶剤インクが提案されている。溶剤インクとは、有機顔料、無機顔料をグリコール類、エーテル類、アルコール類等の溶剤に分散したインクであり。油性インクと同様に耐候性、耐水性の優れた色材を選定できる利点があり、かつ、水系インクよりは劣るが油性インクよりも印刷後の記録材剤に残存する溶剤の蒸発が早い利点がある。
【０００８】
一方、記録材としては、水性染料インク及び水性顔料インクに対して記録品質を満足させるべく、各種のものが提案されている。具体的には、顔料と樹脂を含有した多孔質層を支持体上に設けたものが提案されている（例えば、特許文献７〜２１を参照）。
【特許文献７】特開昭５５−１１８２９号公報
【特許文献８】特開昭５６−１５７号公報
【特許文献９】特開昭５６−９９６９２号公報
【特許文献１０】特開昭５６−１４８５８２号公報
【特許文献１１】特開昭５６−１４８５８３号公報
【特許文献１２】特開昭５７−１０７８７９号公報
【特許文献１３】特開昭５７−１２６６９１号公報
【特許文献１４】特開昭５８−１３６４８０号公報
【特許文献１５】特開昭６０−２２２２８１号公報
【特許文献１６】特開昭６２−２３３２８４号公報
【特許文献１７】特開平３−５６５５２号公報
【特許文献１８】特開平３−２４９０５号公報
【特許文献１９】特開平２−７６７７５号公報
【特許文献２０】特開平４−１２８０９１号公報
【特許文献２１】特開平５−２２１１１５号公報
【０００９】
また、水溶性樹脂を支持体上に設けたものが提案されている（例えば、特許文献２２〜３０を参照）。
【特許文献２２】特開昭５９−４５１８８号公報
【特許文献２３】特開昭６０−５６５８７号公報
【特許文献２４】特開昭６０−２３４８７９号公報
【特許文献２５】特開昭６１−１７２７８６号公報
【特許文献２６】特開昭６１−１８９９８５号公報
【特許文献２７】特開平１−１９０４８３号公報
【特許文献２８】特開平４−２６３９８４号公報
【特許文献２９】特開平４−２０１５９５号公報
【特許文献３０】特開昭６３−１６２６７４号公報
【００１０】
また、透明支持体上に不透明な受理層を設けて画像を記録した面と反対面から鑑賞するバックプリント方式が提案されている（例えば、特許文献３１〜５１を参照）。
【特許文献３１】特開昭６１−９２８８５号公報
【特許文献３２】特開昭６１−４０１８１号公報
【特許文献３３】特開昭６１−１３５７８６号公報
【特許文献３４】特開昭６１−１４８０９１号公報
【特許文献３５】特開昭６１−１４８０９２号公報
【特許文献３６】特開昭６１−３５２７５号公報
【特許文献３７】特開昭６１−３５２７６号公報
【特許文献３８】特開昭６１−３５９８６号公報
【特許文献３９】特開昭６１−３５９８８号公報
【特許文献４０】特開昭６１−３５９８９号公報
【特許文献４１】特開昭６１−９２８８６号公報
【特許文献４２】特開昭６１−１３５７８７号公報
【特許文献４３】特開昭６１−１３５７８８号公報
【特許文献４４】特開昭６１−４９８８４号公報
【特許文献４５】特開昭６１−４９８８５号公報
【特許文献４６】特開昭６１−５７３７８号公報
【特許文献４７】特開昭６１−４１５８７号公報
【特許文献４８】特開昭６１−４１５８８号公報
【特許文献４９】特開昭６１−４１５８９号公報
【特許文献５０】特開昭６２−２２２８８５号公報
【特許文献５１】特開昭６２−２２２８８７号公報
【００１１】
さらに、耐水性、ニジミ等の性能向上させるための各種の添加剤等が提案されている（例えば、特許文献５２〜５５を参照）。
【特許文献５２】特開昭６０−８３８８２号公報
【特許文献５３】特開昭６１−４７２９０号公報
【特許文献５４】特開昭６１−７４８８０号公報
【特許文献５５】特開昭６１−８９０８２号公報
【００１２】
上記の記録材は水性染料或いは水性顔料用に設計されたものであり、油性インクや溶剤インクでの記録で用いた場合には必ずしも良好な記録が得られるものではない。これは、水性インクに適合する記録材の受像層が一般的に水溶性樹脂或いは吸水性樹脂が用いられていること、インク中の染料或いは顔料が電荷を有していること、主溶剤が水であることに起因する高表面張力、等の差により油性インクや溶剤インクと異なった挙動を取るためである。
【００１３】
油性インク用に対して印刷品位を最適化して記録材としては、基材上に粒子と非吸水性の樹脂を設けたものが提案されている（例えば、特許文献５６〜５９を参照）。
【特許文献５６】特開２０００−３３５０７８号公報
【特許文献５７】特開２０００−３３５０９２号公報
【特許文献５８】特開２０００−３３５０９３号公報
【特許文献５９】特開２０００−３３５０９４号公報
【００１４】
上記の油性インクを用いた記録材は、油性インク用に設計されたものであり、溶剤インクでの記録で用いた場合に必ずしも良好な記録が得られるものではない。これは、インク中の主溶剤が異なることにより、樹脂の溶解性、受容層への浸透が異なる為である。
従って、溶剤インクの性能を最大限に生かせる記録材は存在していない。
【００１５】
そこで、本発明者らは優れた記録材の研究開発をしているときに、透明基材に粒子とエチレン−酢酸ビニル共重合体を主体とする非水溶性樹脂からなるインク受容層を設けた記録材を開発して、これは既に特許出願済みである。しかし、その後、その基材として、不透明基材を用いた場合に、裏の模様、色彩および画像などに影響されない、優れた特有の機能を備えた記録材ができるという知見に基づいて本発明を想到するに至ったものである。
【発明の開示】
【発明が解決しようとする課題】
【００１６】
本発明はインクジェット記録方式に適した記録材を提供することを目的としている。詳細には、溶剤インクを用いたインクジェット記録方式において、野外看板として使用した場合に画像濃度が高く、発色性に優れた高画質な記録が可能であり、かつ耐候性が良好な記録材、ならびに記録材及び記録物の製造方法を提供することにある。
【課題を解決するための手段】
【００１７】
本発明は、溶剤インクの性能を最大限に活かすべく、不透明基材上に粒子と非水溶性樹脂から主に構成される多孔質構造のインク受容層を設けた記録材であって、該樹脂がエチレン酢酸ビニル共重合体を含有し、かつ、該エチレン酢酸ビニル共重合体の赤外吸収スペクトルで認められるＣ＝Ｏによる波長１７４０ｃｍ−１付近の吸収ピーク高さ（Ｈａ）とＣ−Ｈによる波長１４６０ｃｍ−１付近の吸収ピーク高さ（Ｈｂ）の比を特定の範囲内とすることにより溶剤インクを用いたインクジェット記録方式において、良好な印刷品位が得られることを見出したものである。
【発明の効果】
【００１８】
本発明の目的は、溶剤インクを用いたインクジェット記録方式において、画像濃度が高く、発色性に優れた高画質な記録が可能であり、かつ耐候性が良好な記録材、並びに記録材及び記録物の製造方法を提供することにある。
【発明を実施するための最良の形態】
【００１９】
以下に本発明を詳細に説明する。
本発明において、不透明基材は特に限定されるものではないが、例えばポリエステルフィルム、ポリスチレンフィルム、ポリプロピレンフィルム、ナイロン、ポリカーボネート、ノルボルネン、ビニロン、アクリル等のプラスティックフィルム又はシートやこれらの材料に無機顔料、発泡剤を混合した不透明樹脂フィルム、ポリエステル系布、ポリエステル／綿混合布、綿布、不織布、パルプ、樹脂含浸紙、キャストコート紙、レジンコート紙、ガラスおよびこれらの任意の２種類以上のものを貼り合わせたものが挙げられるが、好ましくは、耐熱性に優れる不透明なポリエステル系フィルムが好ましく、より好ましくは、柔軟性に優れる内部に空洞を有する不透明なポリエステル系フィルムである。好ましい不透明度は、全光線透過率は３０％以下である。不透明性が不良の場合は、壁等に貼り付けた際に裏地が見える問題が発生する。
【００２０】
ポリエステル系フィルムとは、テレフタル酸、イソフタル酸、ナフタレンジカルボン酸のごとき芳香族ジカルボン酸又はそのエステルとエチレングリコール、ジエチレングリコール、１，４−ブタンジオール、ネオペンチルグリコールのごときグリコールとを重縮合させて製造されるフィルムである。
【００２１】
内部に空洞を発現させる方法が挙げられる。特に限定されるものではないが、好ましくは以下にのべるポリエステルに非相溶の熱可塑性樹脂を混合、溶融、押し出しした未延伸シートを少なくとも１軸方向に延伸することにより、内部に微細な空洞を多数含有する方法である。
【００２２】
ポリエステルに非相溶性の熱可塑性樹脂としては、具体的には、ポリスチレン系樹脂、ポリオレフィン系樹脂、ポリアクリル系樹脂、ポリカーボネート樹脂、ポリスルホン系樹脂、セルロース系樹脂などが挙げられる。特にポリスチレン系樹脂、ポリメチルペンテン、ポリプロピレンなどのポリオレフィン系樹脂が好ましい。
【００２３】
ポリエステルとポリエステルに非相溶性の熱可塑性樹脂を混合させた未延伸シートは、たとえば、各樹脂のチップを混合し押出機内で溶融混練した後、押出して固化することによって得られる方法や、あらかじめ混練機によって両樹脂を混練したものを更に押出機より溶融押出して固化する方法や、ポリエステルの重合工程においてポリエステルに非相溶性の熱可塑性樹脂を添加し、かくはん分散して得たチップを溶融押出して固化する方法などによっても得られる。固化して得られた未延伸シートは通常、無配向もしくは弱い配向状態のものである。また、ポリエステルに非相溶性の熱可塑性樹脂はポリエステル中に、球状もしくは楕円球状、もしくは糸状など様々な形状で分散した形態をとって存在する。
【００２４】
ポリエステルに混合されるポリエステルに非相溶性の熱可塑性樹脂の量は、目的とする空洞の量によって異なるが、混合物全体に対して３質量％〜３９質量％が好ましく、特に６〜３５質量％が好ましい。３質量％未満では、空洞の生成量を多くすることに限界があり、目的の柔軟性や軽量性や描画性が得られない。逆に、４０質量％以上では、ポリエステルフィルムの持つ耐熱性や強度、特に腰の強さが著しく損なわれる。
【００２５】
フィルムには、必要に応じて隠ぺい性や描画性を向上させるため無機粒子を含有することができる。このための無機粒子としは二酸化チタン、二酸化珪素、炭酸カルシウム、硫酸バリウム、酸化アルミニウム、カオリン、タルクなどが挙げられるが特に限定されるものではない。
【００２６】
重合体混合物には、用途に応じて着色材、紫外線吸収剤、蛍光剤、帯電防止剤、減粘剤、酸化防止剤などを添加することも可能である。
【００２７】
本発明においては、表層と中心層を積層したいわゆる複合フィルムとすることにしてもよい。その方法は特に限定されるものではない。しかし生産性を考慮すると、表層と中心層の原料は別々の押出機から押出し、１つのダイスに導き未延伸シートを得た後、少なくとも１軸に配向させる、いわゆる共押出法による積層がもっとも好ましい。
【００２８】
本発明の空洞含有フィルムは、単層フィルムであっても、２層以上の複合フィルムであってもかまわない。
【００２９】
延伸方法としては、チューブラ法延伸、同時二軸延伸、逐次二軸延伸等が挙げられるが、平面性、寸法安定性、厚みムラ等から逐次二軸延伸が好ましい。逐次二軸による延伸の具体例としては、長手方向にポリエステルのガラス転移温度の＋０〜３０℃で、２．０〜５．０倍にロール延伸し、引き続き、１２０〜１５０℃で倍率を１．２〜５．０倍にテンター延伸する。さらに、延伸後に２２０℃以上で３〜８％緩和させながら熱固定を行なう方法が挙げられる。
【００３０】
カラーＬ値とは色調において明度を示す尺度であり、数値が高いほど黒ずみが少なく明度が高いことを意味する。また、カラーｂ値は黄色味を示す尺度であり、数値が高いほど黄色が強く、マイナスに数値が高くなるほど青色が強くなる。さらに、カラーａ値は赤味を示す尺度であり、数値が高いほど赤色が強く、マイナスに数値が高くなるほど緑色が強くなる。基材としては、白色であることが好ましく、好ましい範囲はＬ≧８０、−５≦ａ≦５、−５≦ｂ≦５である。
【００３１】
本発明において、このような基材上にインク受容層を設けることにより記録材が得られるが、基材とインク受容層の間にアンカー層を設けても良い。
【００３２】
アンカー層は、基材とインク受容層の密着性を向上させる為の層である。層を構成する樹脂としては、ポリエステル系樹脂、ポリウレタン樹脂、ポリエステルウレタン樹脂、アクリル系樹脂、メラミン樹種などの化合物及びそれらの混合物等が適用可能である。
【００３３】
アンカー層中には、滑り性の改善、インク受容層との密着力向上を目的に各種の粒子を添加しても良い。例えば、シリカ、カオリナイト、タルク、炭酸カルシウム、ゼオライト、アルミナ、硫酸バリウム、カーボンブラック、酸化亜鉛、酸化チタン、等の無機粒子、アクリル、ナイロン、スチレン、ポリエステル、ベンゾグアナミン・ホルマリン縮合物、等の有機粒子が挙げられる。更に、アンカー層には各種の目的で、界面活性剤、帯電防止剤、蛍光染料、蛍光増白剤、紫外線吸収剤等を添加しても良い。
【００３４】
また、アンカー層を設ける方法としては、グラビアコート方式、キスコート方式、ディップ方式、スプレイコート方式、カーテンコート方式、エアナイフコート方式、ブレードコート方式、リバースロールコート方式など通常用いられている方法が適用でき、フィルムの成膜工程でアンカー層を設けるインラインコート方式、成膜後にアンカー層を設けるオフラインコート方式により設けることができる。好ましくは、コスト的に有利であるインラインコート方式である。
【００３５】
本発明では、基材上に直接或いはアンカー層を介して多孔質構造のインク受容層を設ける必要がある。
【００３６】
インク受容層としては、粒子と非水溶性樹脂からなる多孔質構造を形成する必要がある。多孔質構造を形成する方法は特に限定される訳ではないが、粒子と樹脂から主に構成し、樹脂に対して粒子を多く含有する塗液を作成し、基材上に塗布し乾燥する方法が挙げられる。
【００３７】
粒子としては、シリカ、カオリナイト、タルク、軽質炭酸カルシウム、重質炭酸カルシウム、ゼオライト、アルミナ、硫酸バリウム、カーボンブラック、酸化亜鉛、硫酸亜鉛、炭酸亜鉛、二酸化チタン、サチンホワイト、珪酸アルミニウム、ケイソウ土、珪酸カルシウム、水酸化アルミニウム、加水ハロイサイト、炭酸マグネシウム、水酸化マグネシウム、等の無機粒子、アクリル或いはメタアクリル系、塩化ビニル系、酢酸ビニル系、ナイロン、スチレン／アクリル系、スチレン／ブタジエン系、ポリスチレン／アクリル系、ポリスチレン／イソプレン系、ポリスチレン／イソプレン系、メチルメタアクリレート／ブチルメタアクリレート系、メラミン系、ポリカーボネート系、尿素系、エポキシ系、ウレタン系、フェノール系、ジアリルフタレート系、ポリエステル系等の樹脂粒子が挙げられる。これらの中で、表面に細孔を有している合成非晶質シリカが好ましい。
【００３８】
シリカの特性としては、平均粒径が１〜２０μｍ、細孔容積が０．２〜３．０ｍｌ／ｇのものが好適に使用可能である。好ましくは、細孔容積が１．０ｍｌ／ｇ以上で、平均粒径が１〜８μｍと平均粒径８〜２０μｍの２種類のシリカを混合することである。細孔容積の大きい粒子を用いることによりインク吸収容量を大きくすることができ、２種混合することによりインク受容層が嵩高いものとなり、同一塗工量でもインクの吸収容量を大きくすることができる。２種混合の質量比率は、１０／９０〜９０／１０の範囲が好ましく、より好ましくは３０／７０〜７０／３０である。また、必要に応じて表面改質されたものでも良い。表面処理としては、有機シラン、有機チタネートなどを用いた化学処理、パラフィンワックスやグリコール系を表面に付着させる物理処理などがある。
【００３９】
このようなシリカとしては、市販物を好適に選択できる。例えば、水沢化学製ミズカシル、徳山ソーダ製トクシール、ファインシール、シオノギ製薬製カープレックス、富士シリシア製サイリシア、グレースデビソン製サイロイド、サイロジェット、日本シリカ製ニップジェル等が挙げられる。
【００４０】
特に、溶剤型インクによる印刷に適するインク受容層につて、研究開発をしているにおいて、インク受容層を構成する樹脂として、エチレン酢酸ビニル共重合体を主成分とするものが、インクジェット記録方法に適していることを見出した。しかし、このエチレン酢酸ビニル共重合体について詳細に研究したところ、通常の共重合体は、平均分子量が５０００〜５０００００程度の、密度０．９４０〜０．９５４程度、酢酸ビニル含量が１〜４５％程度、好ましくは酢酸ビニル含量が２０〜２９％程度のエチレン酢酸ビニル共重合体等が市販されている。
【００４１】
一方、平均分子量（数平均）が２０００〜１００００程度の、酢酸ビニル含量が１〜２５％超低分子量のエチレン酢酸ビニル共重合体が市販されている。さらに共重合体を表示する要件も、密度は０．９１〜０．９９、好ましくは０．９２９〜０．９３５、軟化点は８４〜１１０℃、融点７４〜１２０℃のように、そのグレードの特性は多岐にわたり、これらの共重合体をインク受容層に供するには、物性に関して吟味しなければならない。これらの汎用の各種共重合体の一般的な特性として、エチレン含量が８０％以上に、例えば９０％、９５％、９９％のように多くなると、ポリエチレンの特性が顕著に現われてくる。一方で、酢酸ビニル含量の３０％から、２０％、１８％、５％、３％のように低下するということは、強度、接着性、加工性、顔料、フイラーの分散性などの不良に微妙に影響するので、インク受容層に供する共重合体の、エチレン含量の適正値を決めることが求められている。
【００４２】
さらに、インク受容層という特定の用途にすれば、そのインク受容層の印刷特性、耐候、強度などの機能を向上させる為、或いはエチレン酢酸ビニル共重合体の特性を補足する為に、例えば、ポリウレタン樹脂のような各種ポリマーをブレンドした複合材料である場合が多いこと、および、シリカのような充填剤を多量に配合するという事情からすると、インク受容層を構成するエチレン酢酸ビニル共重合体の選定には、それらの事情を考慮しなければならい。そうすると、単に市販のエチレン酢酸ビニル共重合体の特徴を端的に表す、例えばエチレン含量が、８０％以上とか、９５％、９８％にように、エチレン含量にだけに専ら依存して、市販の各種グレードの共重合体の内から，その最適な共重合体を決めることに自ずと限界がある。そこで、本発明者らは、インク受容層という特定の用途に供する最適なエチレン共重合体の性質を追求したところ、赤外吸収スペクトルの、特定の波長に付近でピーク（Ｈａ、Ｈｂ）を測定し、かつ（Ｈａ／Ｈｂ）で算定される特定の範囲の共重合体が、インク受容層に適しているという知見に基づくものである。
【００４３】
本発明において、粒子を結着する樹脂として、エチレン酢酸ビニル共重合体を含有させる必要があり、かつ、エチレン酢酸ビニル共重合体の赤外吸収スペクトルで認められるＣ＝Ｏによる波長１７４０ｃｍ−１付近の吸収ピーク高さ（Ｈａ）とＣ−Ｈによる波長１４６０ｃｍ−１付近の吸収ピーク高さ（Ｈｂ）の比（Ｈａ／Ｈｂ）を０より大きく３．０以下の範囲内である必要がある。
【００４４】
上記の値は、エチレン酢酸ビニル共重合体のエチレンの含有量を特定するものであり、エチレン酢酸ビニル共重合体中のエチレンの共重合比率が高くなると、Ｃ＝Ｏによる吸収ピーク強度が低下し、逆にＣ−Ｈによる吸収ピーク強度が増大する。しかし、測定時のサンプルの粗さ、ＡＴＲ法でのサンプルの押し付け条件により吸収ピークの高さが変化する為、規格化を目的に、Ｃ＝Ｏによる吸収ピーク高さとＣ−Ｈによる吸収ピーク高さの比を計算し、エチレン酢酸ビニル共重合体中のエチレンの比率を定量的に表現している。
【００４５】
本発明において、赤外吸収スペクトルは、測定するエチレン酢酸ビニル共重合体の被膜を作成し、水平型ＡＴＲ装置（ＺｎＳｅ）、解像度４ｃｍ−１、積算回数４０回、アポダイズ関数Ｈａｐｐ−Ｇｅｎｚｅｌ、検出器がＤＬＡＴＧＳで測定し、１７４０ｃｍ−１付近に現れる吸収ピークの高さと１４６０ｃｍ−１付近に現れる吸収ピークの高さを測定している。
【００４６】
本発明において、Ｈａ／Ｈｂの比率を特定することにより、エチレン酢酸ビニル共重合体のエチレン比率を定量化しており、エチレンの比率の高いエチレン酢酸ビニル共重合体を樹脂中に含有させる必要があることを示している。エチレンの比率が高くなることにより、溶剤インク中の溶剤で溶解され難くなり、発色性を良好にすることが可能になる。
【００４７】
本発明において、上記のエチレン酢酸ビニル共重合体を樹脂の主体としても良いが、エチレンの比率が高くなるにつれて粒子の結着能力が低下する為、他の樹脂を混合することが好ましい。混合する樹脂としては、ポリプロピレン、ポリエチレン、ポリエチレンオキシド、ポリビニルアルコール、ポリビニルピロリドン、ポリ塩化ビニル、ポリエステル、ポリカーボネート、アルキッド、ポリウレタン、メチルメタアクリレート、セルロース、酢酸ビニルなどが好適に使用できるが、耐水性を低下させない非水溶性のものを用いる必要があり、アクリル系、ウレタン系の樹脂が好ましい。
【００４８】
樹脂中のエチレン酢酸ビニル共重合体の混合量の下限は３０質量％以上である。少ない場合には、本発明の溶剤インク特性を良好にする効果が得られない。また、樹脂中のエチレン酢酸ビニル共重合体の混合量の上限は、１００質量％であるが、好ましくは９０質量％以上である。９０質量％を越える場合には、溶剤インクでの印刷特性は良好であるが、多孔質構造の強度が低下しやすくなる問題がある。
【００４９】
本発明で非吸水性樹脂とは、常温の水に対して溶解せず、かつ、常温の水を樹脂固体に対して１０質量％以上吸水しない樹脂のことであり、より好ましくは５質量％以上吸収しない樹脂のことである。吸水性の評価としては、樹脂の固体を常温で２４時間浸漬したときの体積の変化で測定することができる、具体的には実質的に非吸水性の支持体、例えばアルミ箔、ガラス等の上に樹脂層を数十μの厚みで塗布、乾燥し、１８℃のイオン交換水中に２４時間浸漬した後の厚みの変化から測定できる。
【００５０】
粒子と非水溶性樹脂の混合比率は、表面強度、印刷特性との兼ね合いから調節する必要がある。粒子の細孔容積が高い場合や粒子の粒径が小さい場合には、非水溶性樹脂の比率を上げる必要があり、逆に、粒子の細孔容積が低い場合や粒子の粒径が大きい場合には、非水溶性樹脂の比率を低くする必要がある。
【００５１】
細孔容積が０．３〜１．０ｍｌ／ｇの粒子を用いる場合には、粒子と非水溶性樹脂の質量比率は、５／１〜１５／１が好ましく、細孔容積が１．０〜３．０の粒子を用いる場合には、粒子と非水溶性樹脂の質量比率は、１．１／１〜３．０／１が好ましい。粒子が少ない場合には印刷特性が不良となり、逆に粒子が多い場合には多孔質層の強度が低下する問題がある。
【００５２】
本発明において多孔質構造とは内部に多数の空隙が存在し、表面から内部にかけて連通していることである。
【００５３】
インク受容層にはコート時のレベリング性の向上、コート液の脱泡を目的に界面活性剤を添加することもできる。界面活性剤はカチオン系、アニオン系、ノニオン系および非イオン性などいずれのものでも構わない。しかし、好ましくはシリコーン系またはフッソ系界面活性剤が好ましい。シリコーン系界面活性剤としてはジメチルシリコン、アミノシラン、アクリルシラン、ビニルベンジルシラン、ビニルベンジシルアミノシラン、グリシドシラン、メルカプトシラン、ジメチルシラン、ポリジメチルシロキサン、ポリアルコキシシロキサン、ハイドロジエン変性シロキサン、ビニル変性シロキサン、ビトロキシ変性シロキサン、アミノ変性シロキサン、カルボキシル変性シロキサン、ハロゲン化変性シロキサン、エポキシ変性シロキサン、メタクリロキシ変性シロキサン、メルカプト変性シロキサン、フッ素変性シロキサン、アルキル基変性シロキサン、フェニル変性シロキサン、アルキレンオキシド変性シロキサンなどが挙げられる。フッ素系界面活性剤としては、４フッ化エチレン、パーフルオロアルキルアンモニウム塩、パーフルオロアルキルスルホン酸アミド、パーフルオロアルキルスルホン酸ナトリウム、パーフルオロアルキルカリウム塩、パーフルオロアルキルカルボン酸塩、パーフルオロアルキルスルホン酸塩、パーフルオロアルキルエチレンオキシド付加物、パーフルオロアルキルトリメチルアンモニウム塩、パーフルオロアルキルアミノスルホン酸塩、パーフルオロアルキルりん酸エステル、パーフルオロアルキルアルキル化合物、パーフルオロアルキルアルキルベタイン、パーフルオロアルキルハロゲン化物などが挙げられる。これらの界面活性剤はインク受容層のインク吸収性能が極度の低下しない程度に添加するのが好ましい。
【００５４】
インク受容層には各種の添加剤をインク吸収能力及び他の物性を損なわない程度に加えても構わない。例えば、蛍光染料、蛍光増白剤、可塑剤、紫外線吸収剤、顔料分散剤、抑泡剤、消泡剤、防腐剤、等が挙げられる。
【００５５】
インク受容層には各種の架橋剤を本発明の目的を阻害しない範囲で添加しても良い。架橋剤としては、尿素系、エポキシ系、メラミン系、イソシアネート系等が挙げられる。
【００５６】
本発明において、粒子と非水溶性樹脂を含有する塗液は、固形分濃度の下限は４０質量％、上限は６０質量％、粘度の下限が５０ｃｐｓ、上限が３００ｃｐｓである。この様な物性の塗液を作成する為には、粒子の細孔、粒径、粒子と樹脂の比率を調節することにより達成できる。受容層の塗工量が多い場合には、固形分濃度が低い、粘度が低いことにより乾燥時に樹脂が基材側に移動し表面強度の弱くなる問題がある。逆に、固形分濃度が高い、粘度が高いときには、塗工直後や初期乾燥時のレベリング性の不良や脱泡性の不良によりコート外観が不良になる。
【００５７】
インク受容層を設ける方法は特に限定されるものではないが、グラビアコート方式、キスコート方式、ディップ方式、スプレイコート方式、カーテンコート方式、エアナイフコート方式、ブレードコート方式、リバースロールコート方式、バーコート方式、リップコート方式など通常用いられている方法が適用できる。これらのなかで、粒子を含有した塗液を均一に塗工できるグラビアコート方式、特に、マイクログラビアコート方式が好ましい。
【００５８】
コート量は特に限定されないが１０ｇ／ｍ２から５０ｇ／ｍ２であることが好ましい。コート量が少ない場合にはニジミの問題があり、多い場合にはカット時に端面から粉落ちが発生する等の問題がある。
【００５９】
本発明において、粒子と樹脂を含有する塗液を不透明基材上に塗布した後に乾燥する必要があるが、初期の乾燥条件により多孔質構造が変化する為、注意が必要である。好ましい塗工、乾燥条件は、塗液を６０ｇ／ｍ２以上２００ｇ／ｍ２以下で不透明基材上に塗布し、１００℃以上１６０℃以下で５ｍ／秒以上３０ｍ／秒以下の熱風で初期乾燥する方法である。初期乾燥が強すぎる場合には多孔質構造に大きなクラックが発生しやすくなり、逆に初期乾燥が弱い場合には、多孔質膜の強度が弱くなりやすいばかりか印刷特性も不良となりやすい。
【００６０】
インク受容層を設けた反対面には必要に応じて各種の加工を行っても構わない。帯電防止層、粘着層、筆記層等が挙げられる。
【００６１】
本発明の記録材に対して使用されるインクは溶剤インクであれば如何なるものでも良く、染料或いは顔料を溶剤に溶解或いは分散したものが好適に使用できる。
【００６２】
溶剤インクに使用させる染料としては、ナフトール染料、アゾ染料、金属錯塩染料、シアニン染料、キノリン染料、ニトロ染料、アントラキノン染料、キノイミン染料、インジゴ染料、ニトロソ染料、ベンゾキノン染料、カーボニウム染料、ナフトキノン染料、ナフタルイミド染料、フタロシアニン染料、ペリニン染料などの油溶性染料が挙げられる。
【００６３】
溶剤インクに使用される顔料としては、アルミニウム粉、ブロンズ粉、カーボンブラック、酸化チタン、酸化鉄、亜鉛華、アルミナホワイト、べんがら、硫酸バリウム、炭酸カルシウム、炭酸マグネシウム、クレー、群青、黄鉛、コバルトブルー、紺青等の無機顔料、ファストエローＧ、ファストエロー１０Ｇ、ジスアゾエローＡＡＡ、ジスアゾエローＡＡＭＸ、ジスアゾエローＡＡＯＴ、ジスアゾエローＡＡＯＡ、オルトニトロアニリンオレンジ、ジニトロアニリンオレンジ、ジスアゾオレンジ、ジスアゾオレンジ、ジスアゾオレンジＰＭＰ、バルカンオレンジ、トルイジンレッド、塩素化パラレッド、ナフトールカーミンＦＢ、ナフトールレッドＭ、ブリリアントファストスカーレッド、ナフトールレッド２３、ピラゾロンレッド、バリウムレッド２Ｂ、カルシウムレッド２Ｂ、ストロンチウムレッド２Ｂ、マンガンレッド２Ｂ、バリウムリソールレッド、レーキレッドＣ、ブリリアントカーミン６Ｂ、ピグメントスカーレット３Ｂレート、レーキボルドー１０Ｂ、アンソシン３Ｂレーキ、アンソシン５Ｂレーキ、ローダミン６Ｇレーキ、エオシンレーキ、ナフトールレッドＦＧＲ、ローダミンＢレーキ、メチルバイオレットレーキ、キナクリドンレッドｋ、ジオキサジンバイオレット、ビクトリアピュアブルーＢＯレーキ、ベーシックブルー５Ｂレーキ、ベーシックブルー６Ｇレーキ、フタロシアンブルー、ファストスカイブルー、アルカリブルーＧトーナー、アルカリブルーＲトーナー、ピーコックブルーレーキ、レフレックスブルー２Ｇ、レフレックスブルーＲ、ブリリアントグリーンレーキ、ダイヤモンドグリーンチオフラビンレーキ、フタロシアニングリーンＧ、グリーンゴールド、フタロシアニングリーンＹ、アニリンブラック、ボーンブラック、昼光蛍光顔料、パール顔料等が挙げられる。
【００６４】
溶剤インクで使用される溶剤としては、ヘッドノズルの特性への適合性、安全性、乾燥性の観点から種々の溶剤が選択され、必要に応じて複数の溶剤を混合して用いる。このような溶剤としては、メチルアルコール、エチルアルコール、ｎ−プロピルアルコール、イソプロピルアルコール、ｎ−ブチルアルコール、トリデシルアルコール、シクロヘキシルアルコール、２−メチルシクロヘキシルアルコール等のアルコール類、エチレングリコール、ジエチレングリコール、トリエチレングリコール、ポリエチレングリコール、プロピレングリコール、ジプロピレングリコール、グリセリン等のグリコール、エチレングリコールモノメチルエーテル、エチレングリコールモノエチレンエーテル、エチレングリコールモノブチルエーテル、ジエチレングリコールモノメチルエーテル、ジエチレングリコールモノエチルエーテル、ジエチレングリコールブチルエーテル、エチレングリコールモノメチルエーテルアセテート、エチレングリコールモノエチルアセテート、エチレングリコールモノブチルアセテート、ジエチレングリコールモノメチルアセテート、ジエチレングリコールモノエチルアセテート、ジエチレングリコールモノブチルアセテート等のグリコールエーテル類、酢酸エチル、酢酸イソプロピレン、酢酸ｎ−ブチル等のエステル類、アセトン、メチルエチルケトン、メチルイソブチルケトン、シクロヘキサノン、イソホロン、ジアセトンアルコール等のケトン類、等が挙げられる。
【００６５】
溶剤インクには、保存安定性、耐擦過性等を挙げる目的で、例えば、ポリアクリル酸エステル、アマニ油変性アルキッド樹脂、ポリスチレン、ロジン系樹脂、テンペンフェノール系樹脂、アルキルフェノール変性キシレン系樹脂などの樹脂を添加したり、可塑剤、ワックス、ドライヤー、分散剤、増粘剤、ゲル化剤、チキソトロピー付与剤、消泡剤、抑泡剤、沈降防止剤、皮張り防止剤、乾燥抑制剤、酸化防止剤、平滑剤、防カビ剤、紫外線吸収剤、つや消し剤、帯電防止剤、安定剤、難燃剤、表面張力調節剤、界面活性剤、粘度調節剤などの添加剤を添加することもできる。
【００６６】
かくして得られた記録材は、溶剤インクを用いたインクジェット記録方式において、画像濃度が高く、発色性に優れた高画質な記録が可能であり、かつ耐候性が良好なものである。
【実施例】
【００６７】
以下に本発明を実施例と比較例により詳しく説明するが、本発明はこれらの実施例に限定されるものでは無い。また、実施例において「部」又は「％」は、特に明示しない限り質量部及び質量％を示す。なお、本発明で塗布液、記録材、及び記録物の物性評価に用いた測定方法は以下のとおりである。
【００６８】
（１）印刷特性
ローランド．ディー．ジー．製インクジェットプリンターＳＣ−５００およびその純正の溶剤インク（ＳＬ−ＢＫ、ＳＬ−ＣＹ、ＳＬ−ＭＧ、ＳＬ−ＹＥ、ＳＬ−ＬＣ、ＳＬ−ＬＭ）を用いて、Ｓｕｐｅｒの条件で、写真調の画像とイラストを印刷し目視で観察した。
◎：鮮やかで、発色性に非常に優れた記録である
○：鮮やかで、発色性に優れた記録である
△：若干発色性が劣るが問題無いレベルの記録である
×：くすみのある記録、或いは、発色性の乏しい記録
【００６９】
（２）黒ベタ部の反射の光学濃度（反射濃度）
ローランド．ディー．ジー．製インクプリンターＳＣ−５００およびその純正の溶剤インクを用いて、Ｓｕｐｅｒの条件で、黒ベタ（Ｋ１００％）の画像を色補正なしで印刷し、２４時間自然乾燥させた後、マクベス濃度計ＴＲ−９２７を用いて黒ベタ部の反射の光学濃度を測定した。
【００７０】
（３）耐候性
（１）で印刷した記録物を野外で３カ月間放置して、変化を目視で比較した。
○：差がない
△：若干の変化あるが、問題ないレベル
×：明白に差がある
【００７１】
（６）表面強度
東洋インキ製ラミネートフィルム（Ｓ−１２４Ｋ）を受容層側に貼り付け、５ｋｇｆの荷重のローラーを３往復させた後に２４時間放置して測定サンプルを作成。次いで、３００ｍｍ／ｍｉｎの条件で１８０度剥離で剥離力を測定した。
【００７２】
（７）赤外吸収スペクトル
ポリエステルフィルム上に３０μ以上になる様に塗工、乾燥してエチレン酢酸ビニル共重合体の被膜を積層し、島津製作所製ＦＴ−ＩＲ（ＦＴＩＲ−８４００）、水平型ＡＴＲ装置（ＡＴＲ−８２００Ｈ）、固体用プリズムＺｎＳｅ４５°を用いて、解像度４ｃｍ−１、積算回数４０回、アポダイズ関数Ｈａｐｐ−Ｇｅｎｚｅｌ、検出器ＤＬＡＴＧＳで測定し、１７４０ｃｍ−１付近に現れる吸収ピークの高さと１４６０ｃｍ−１付近に現れる吸収ピークの高さを測定した。
【００７３】
実施例１
下記の塗液を調液し、空洞含有白色ポリエステルフィルム（東洋紡績製Ｋ２３２−１００μｍ）に１００ｇ／ｍ２（乾燥後の塗布量で３０ｇ／ｍ２）になるように塗工し、１２０℃で１０ｍ／秒の熱風を３０秒、１６０℃で１０ｍ／秒の熱風を３０秒間吹き付けて乾燥し、記録材を得た。下記シリカは、細孔容積が１．２５ｍｌ／ｇで、平均粒径が５．２μと１２．０μである。下記エチレン酢酸ビニル共重合体のＨａ／Ｈｂは２．０である。
水                                        ５６．０８質量％
シリカ                                      ９．４１質量％
（富士シリシア製サイリシア４５０）
シリカ                                      ９．４１質量％
（富士シリシア製サイリシア４７０）
エチレン酢酸ビニル共重合体                １５．５０質量％
（中央理化工業製ＥＣ−１７００、固形分濃度５０％）
ウレタン樹脂                                ９．４９質量％
（三井武田化学製Ｗ−６３５）
フッ素系界面活性剤                          ０．１０質量％
（ＤＩＣ製Ｆ−１４２Ｄ）
【００７４】
実施例２
塗液を下記にしたこと以外は実施例１と同様にして記録材を得た。
水                                        ５４．１８質量％
シリカ                                      ９．４１質量％
（富士シリシア製サイリシア４５０）
シリカ                                      ９．４１質量％
（富士シリシア製サイリシア４７０）
エチレン酢酸ビニル共重合体                １１．０７質量％
（中央理化工業製ＥＣ−１７００、固形分濃度５０％）
ウレタン樹脂                              １５．９２質量％
（三井武田化学製Ｗ−６３５）
フッ素系界面活性剤                          ０．１０質量％
（ＤＩＣ製Ｆ−１４２Ｄ）
【００７５】
実施例３
塗液を下記にしたこと以外は実施例１と同様にして記録材を得た。
水                                        ５２．２８質量％
シリカ                                      ９．４１質量％
（富士シリシア製サイリシア４５０）
シリカ                                      ９．４１質量％
（富士シリシア製サイリシア４７０）
エチレン酢酸ビニル共重合体                  ６．６４質量％
（中央理化工業製ＥＣ−１７００、固形分濃度５０％）
ウレタン樹脂                              ２２．５１質量％
（三井武田化学製Ｗ−６３５）
フッ素系界面活性剤                          ０．１０質量％
（ＤＩＣ製Ｆ−１４２Ｄ）
【００７６】
実施例４
実施例１において、乾燥後の塗工量を２０ｇ／ｍ２としたこと以外は実施例１と同様にして記録材を得た。
【００７７】
実施例５
実施例１において、乾燥後の塗工量を４０ｇ／ｍ２としたこと以外は実施例１と同様にして記録材を得た。
【００７８】
実施例６
塗液を下記にしたこと以外は実施例１と同様にして記録材を得た。
水                                        ５８．９３質量％
シリカ                                      ９．４１質量％
（富士シリシア製サイリシア４５０）
シリカ                                      ９．４１質量％
（富士シリシア製サイリシア４７０）
エチレン酢酸ビニル共重合体                ２２．１５質量％
（中央理化工業製ＥＣ−１７００、固形分濃度５０％）
フッ素系界面活性剤                          ０．１０質量％
（ＤＩＣ製Ｆ−１４２Ｄ）
【００７９】
実施例７
実施例１で用いたエチレン酢酸ビニル共重合体の製造時にエチレン比率を小さく、Ｈａ／Ｈｂを０．７としたエチレン酢酸ビニル共重合体を用いたこと以外は実施例１と同様にして記録材を得た。
【００８０】
実施例８
実施例１で用いたエチレン酢酸ビニル共重合体の製造時にエチレン比率を大きくし、Ｈａ／Ｈｂを２．７としたエチレン酢酸ビニル共重合体を用いたこと以外は実施例１と同様にして記録材を得た。
【００８１】
比較例１
実施例１で用いたエチレン酢酸ビニル共重合体の製造時にエチレン比率を大きくし、Ｈａ／Ｈｂを３．４としたエチレン酢酸ビニル共重合体を用いたこと以外は実施例１と同様にして記録材を得た。
【００８２】
比較例２
エチレン酢酸ビニル共重合体の代わりに水溶性樹脂であるポリビニルアルコール（クラレ製ＧＨ−１７Ｒ）を用いたこと以外は実施例１と同様にして記録材を得た。
【００８３】
実施例１〜８及び比較例１、２で得られた記録材の特性値を表１に示す。
【００８４】
【表１】
2006130754.tif 000002
【産業上の利用可能性】
【００８５】
本発明の記録材は、溶剤インクを用いたインクジェット記録方式において、画像濃度が高く、発色性に優れた高画質な記録が可能であり、かつ耐候性が良好なため、野外看板として用いた場合に特に好適である。